【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
フィルム厚みが、０．３〜２５μｍであり、ポリカーボネート（ＰＣ）を含む分散相が、ポリエチレンナフタレート（ＰＥＮ）を含むマトリックス相中にプレートレットの形態で分散しており、前記ポリカーボネートの含有率が、５０重量％未満である、延伸フィルム。
【請求項２】
フィルム厚みが、０．３〜２５μｍであり、
分散相が、ポリエステルおよびポリカーボネートからなる群から選択される少なくとも２種のポリマーで構成され、前記分散相はプレートレットを形成しており、
マトリックス相が、ポリエチレンテレフタレート（ＰＥＴ）およびポリエチレンナフタレート（ＰＥＮ）からなる群から選択されるポリエステルで構成され、
分散相のポリエステルおよび／またはポリカーボネートの含有率が、５０重量％未満であり、
マトリックス相のポリエステルのガラス転移温度をＴｇｍとして、分散相の各ポリマーのガラス転移温度がＴｇｍ＋１０℃からＴｇｍ＋４０℃の範囲に存在する延伸フィルム。
【請求項３】
請求項１または２において、フィルム厚みが、０．９〜６μｍである延伸フィルム。
【請求項４】
請求項１から３のいずれか一項において、マトリックス相中に分散している少なくとも１種のポリエステルおよび／またはポリカーボネート、またはマトリックス相と混和可能かつ相溶可能な少なくとも１種のポリエステルおよび／またはポリカーボネートが、比誘電率が１〜６未満のポリマーから選択される延伸フィルム。
【請求項５】
請求項１から４のいずれか一項において、二軸延伸フィルムである延伸フィルム。
【請求項６】
請求項１から５のいずれか一項において、面積５ｃｍ×５ｃｍで測定された絶縁破壊電圧が、３７０Ｖ／μｍを超えている延伸フィルム。
【請求項７】
少なくとも１種のポリエステルおよび／またはポリカーボネートを含む分散相が、前記分散相の少なくとも１種のポリエステルおよび／またはポリカーボネートとは異なる、少なくとも１種のポリエステルおよび／またはポリカーボネートを含むマトリックス相中にプレートレットの形態で分散しており、前記分散相のポリエステルおよび／またはポリカーボネートの含有率が、５０重量％未満である延伸フィルムを誘電体フィルムとして備えるコンデンサー。
【請求項８】
請求項７において、請求項１から６のいずれか一項に記載された延伸フィルムを誘電体フィルムとして備えるコンデンサー。
【請求項９】
請求項７または８において、エネルギー密度が２．０Ｊ／ｃｍ３を超えているコンデンサー。
【請求項１０】
少なくとも１種のポリエステルおよび／またはポリカーボネートを含む分散相が、前記分散相の少なくとも１種のポリエステルおよび／またはポリカーボネートとは異なる、少なくとも１種のポリエステルおよび／またはポリカーボネートを含むマトリックス相中にプレートレットの形態で分散しており、前記分散相のポリエステルおよび／またはポリカーボネートの含有率が、５０重量％未満である、酸素バリア用延伸フィルム。
【請求項１１】
少なくとも１種のポリエステルおよび／またはポリカーボネートを含む分散相が、前記分散相の少なくとも１種のポリエステルおよび／またはポリカーボネートとは異なる、少なくとも１種のポリエステルおよび／またはポリカーボネートを含むマトリックス相中にプレートレットの形態で分散しており、前記分散相のポリエステルおよび／またはポリカーボネートの含有率が、５０重量％未満である、絶縁フィルム用延伸フィルム。
【請求項１２】
請求項１１において、延伸フィルムが電力用コンデンサーの絶縁フィルムであり、電力コンデンサーが２００Ｖを超える電圧および１２０℃を超える温度で動作する延伸フィルム。
【請求項１３】
請求項１に記載された延伸フィルムを製造する方法であって、
ａ）ポリカーボネート（ＰＣ）およびポリエチレンナフタレート（ＰＥＮ）の混合物であって、ポリエチレンナフタレート（ＰＥＮ）の含有率が少なくとも５０重量％である混合物を用意する工程と、
ｂ）ポリカーボネート（ＰＣ）がノジュールの形態で分散するようにフィルムを形成する工程と、
ｃ）前記ポリカーボネート（ＰＣ）がプレートレットの形態になり、フィルム厚みが、０．３〜２５μｍとなるようにフィルムを延伸する工程と、
ｄ）フィルムを加熱する工程と、
を含む、延伸フィルムの製造方法。
【請求項１４】
請求項２から７のいずれか一項に記載された延伸フィルムを製造する方法であって、
ａ）−ポリエチレンテレフタレート（ＰＥＴ）およびポリエチレンナフタレート（ＰＥＮ）からなる群から選択されるポリエステルを少なくとも５０重量％と、
−前記ポリエチレンテレフタレート（ＰＥＴ）およびポリエチレンナフタレート（ＰＥＮ）と混和可能かつ相溶可能である、ポリエステルおよびポリカーボネートからなる群から選択される少なくとも２種のポリマーと、
を有する混合物で構成され、前記混合物は相溶剤を有していない、混合物を用意する工程と、
ｂ）前記ポリエステルおよびポリカーボネートからなる群から選択される少なくとも２種のポリマーがノジュールの形態で分散するようにフィルムを形成する工程と、
ｃ）前記ポリエステルおよびポリカーボネートからなる群から選択される少なくとも２種のポリマーがプレートレットの形態になり、フィルム厚みが、０．３〜２５μｍとなるようにフィルムを延伸する工程と、
ｄ）フィルムを加熱する工程と、
を含む、延伸フィルムの製造方法。
【請求項１５】
少なくとも１種のポリマーを含む分散相であって、前記分散相は、コンデンサーフィルム中の少なくとも１種の分散層と異なるポリマーを含むマトリックス相中に存在し、コンデンサーフィルムの絶縁破壊電圧を増加させるために用いられ、
前記分散相のポリマーは、比誘電率が６未満であり、かつ、プレートレットの形態で５０重量％未満含まれており、
分散相の各ポリマーの比誘電率とマトリックス相の平均比誘電率との差の絶対値が２未満である分散相。
【請求項１６】
少なくとも１種のポリマーを含む分散相であって、前記分散相は、コンデンサーフィルム中の少なくとも１種の異なるポリマーを含むマトリックス相中に存在し、コンデンサーフィルムの絶縁破壊電圧を増加させるために用いられ、
前記分散相のポリマーは、比誘電率が６未満であり、かつ、プレートレットの形態で５０重量％未満含まれており、
分散相の各ポリマーの比誘電率とマトリックス相の平均比誘電率との差の絶対値が２未満である分散相を含む延伸フィルム。
【手続補正２】
【補正対象書類名】明細書
【補正対象項目名】０１６５
【補正方法】変更
【補正の内容】
【０１６５】
上記の実験例および比較実験例から、本発明にかかるフィルムが、高い絶縁破壊電圧に耐えることができ、かつ、高いエネルギー密度を有することが分かる。
なお、本発明は、実施態様として以下の内容を含んでいてもよい。
【実施態様１】
少なくとも１種のポリエステルおよび／またはポリカーボネートを含む分散相が、前記分散相の少なくとも１種のポリエステルおよび／またはポリカーボネートとは異なる、少なくとも１種のポリエステルおよび／またはポリカーボネートを含むマトリックス相中にプレートレットの形態で分散しており、前記分散相のポリエステルおよび／またはポリカーボネートの含有率が、５０重量％未満である延伸フィルム。
【実施態様２】
実施態様１において、フィルム厚みが、０．３〜２５μｍ、好ましくは０．９〜６μｍ、より好ましくは２〜４μｍである延伸フィルム。
【実施態様３】
実施態様１または２において、前記プレートレットの最大寸法が、１０μｍ未満、好ましくは５μｍ未満、より好ましくは１μｍ未満である延伸フィルム。
【実施態様４】
−少なくとも１種のポリエステルおよび／またはポリカーボネートを含むマトリックス相を少なくとも５０重量％と、
−前記マトリックス相を構成する少なくとも１種のポリエステルおよび／またはポリカーボネートと混和可能かつ相溶可能であり、マトリックス相中に相分離構造を形成している、少なくとも１種のポリエステルおよび／またはポリカーボネートと、
を有する混合物で構成され、前記混合物は相溶剤を有していない、延伸フィルム。
【実施態様５】
実施態様１から４のいずれか一項において、少なくとも１種のポリエステルおよび／またはポリカーボネートを含む前記マトリックス相において、ポリエステルが、ポリエチレンテレフタレート（ＰＥＴ）、ポリエチレンナフタレート（ＰＥＮ）、ポリエチレンイソフタレート、ポリブチレンテレフタレート（ＰＢＴ）、ポリブチレンイソフタレート、ポリブチレンナフタレート、ポリトリメチレンテレフタレート（ＰＴＴ）、ポリトリメチレンイソフタレート、ポリトリメチレンナフタレート、ポリ（シクロへキシレン−ジメタノール−テレフタレート）（ＰＣＴ）、ポリ（メチレン−１，３−プロピレン−テレフタレート）、ポリへキサメチレンテレフタレート、ポリイソソルビドテレフタレート、ポリヘキサメチレンナフタレート、ポリアリレート（Ｐａｒ）、これらの共重合体、これらの混合物、および液晶ポリエステルで構成された群から選択される延伸フィルム。
【実施態様６】
実施態様１から５のいずれか一項において、少なくとも１種のポリエステルおよび／またはポリカーボネートを含む前記マトリックス相において、ポリカーボネートが、ポリプロピレンカーボネート（ＰＰＣ）、ポリフタレートカーボネート、ジフェニルポリカーボネート（ＤＰＣ）、ポリエチレンテレフタレートカーボネート、ポリエチレンカーボネート、これらの共重合体、およびこれらの混合物で構成された群から選択される延伸フィルム。
【実施態様７】
実施態様１から６のいずれか一項において、マトリックス相中に分散している少なくとも１種のポリエステル、またはマトリックス相と混和可能かつ相溶可能な少なくとも１種のポリエステルが、ポリエチレンテレフタレート（ＰＥＴ）、ポリエチレンナフタレート（ＰＥＮ）、ポリエチレンイソフタレート、ポリブチレンテレフタレート（ＰＢＴ）、ポリブチレンイソフタレート、ポリブチレンナフタレート、ポリトリメチレンテレフタレート（ＰＴＴ）、ポリトリメチレンイソフタレート、ポリトリメチレンナフタレート、ポリ（シクロへキシレン−ジメタノール−テレフタレート）（ＰＣＴ）、ポリ（メチレン−１，３−プロピレン−テレフタレート）、ポリへキサメチレンテレフタレート、ポリイソソルビドテレフタレート、ポリヘキサメチレンナフタレート、ポリアリレート（Ｐａｒ）、これらの共重合体、これらの混合物、および液晶ポリエステルで構成された群から選択される延伸フィルム。
【実施態様８】
実施態様１から７のいずれか一項において、マトリックス相中に分散している少なくとも１種のポリカーボネート、またはマトリックス相と混和可能かつ相溶可能な少なくとも１種のポリカーボネートが、ポリプロピレンカーボネート（ＰＰＣ）、ポリフタレートカーボネート、ジフェニルポリカーボネート（ＤＰＣ）、ポリエチレンテレフタレートカーボネート、ポリエチレンカーボネート、これらの共重合体、およびこれらの混合物で構成された群から選択される延伸フィルム。
【実施態様９】
実施態様１から８のいずれか一項において、マトリックス相中に分散している少なくとも１種のポリエステルおよび／またはポリカーボネート、またはマトリックス相と混和可能かつ相溶可能な少なくとも１種のポリエステルおよび／またはポリカーボネートが、比誘電率が１〜６未満、好ましくは１〜４、より好ましくは２〜４、さらに好ましくは２．５〜３．５のポリマーから選択される延伸フィルム。
【実施態様１０】
実施態様１から９のいずれか一項において、二軸延伸フィルムである延伸フィルム。
【実施態様１１】
実施態様１から１０のいずれか一項において、面積５ｃｍ×５ｃｍで測定された絶縁破壊電圧が、３７０Ｖ／μｍを超えており、好ましくは、４４０〜５５０Ｖ／μｍである延伸フィルム。
【実施態様１２】
実施態様１から１１のいずれか一項において、エネルギー密度が２．０Ｊ／ｃｍ３を超えており、好ましくは２．５〜３．５Ｊ／ｃｍ３であり、より好ましくは３．５〜４．５Ｊ／ｃｍ３である延伸フィルム。
【実施態様１３】
実施態様１から１２のいずれか一項において、フィラー粒子を６０，０００ｐｐｍ以下含む延伸フィルム。
【実施態様１４】
実施態様１から１２のいずれか一項において、フィラーを含まない延伸フィルム。
【実施態様１５】
実施態様１から１４のいずれか一項において、機械軸方向（ＭＤ）またはこれに直交する方向（ＴＤ）の弾性率が、１０００Ｎ／ｍｍ２を超えており、好ましくは２５００〜４０００Ｎ／ｍｍ２である延伸フィルム。
【実施態様１６】
実施態様１から１５のいずれか一項において、機械軸方向（ＭＤ）の収縮率およびこれに直交する方向（ＴＤ）の収縮率が、１５０℃で５％未満であり、かつ、２００℃で１５％未満である延伸フィルム。
【実施態様１７】
実施態様１から３および実施態様５から１６のいずれか一項において、分散相が、ポリエステルおよびポリカーボネートからなる群から選択される少なくとも２種のポリマーで構成され、マトリックス相が、ポリエチレンテレフタレート（ＰＥＴ）およびポリエチレンナフタレート（ＰＥＮ）からなる群から選択されるポリエステルで構成され、前記分散相はプレートレットを形成しており、マトリックス相のポリエステルのガラス転移温度をＴｇｍとして、分散相の各ポリマーのガラス転移温度がＴｇｍ＋１０℃からＴｇｍ＋４０℃の範囲に存在する延伸フィルム。
【実施態様１８】
実施態様１７において、分散相がポリカーボネートとポリエステルとの混合物であり、かつ、マトリックス相のポリエステルがポリエチレンテレフタレート（ＰＥＴ）である延伸フィルム。
【実施態様１９】
実施態様１８において、分散相に含まれるポリエステルが、ポリエチレンテレフタレート（ＰＥＴ）またはポリブチレンテレフタレート（ＰＢＴ）である延伸フィルム。
【実施態様２０】
実施態様１から１６のいずれか一項において、分散相または分離相が、ポリシクロヘキサン−ジメタノール−テレフタレート（ＰＣＴ）の共重合体で構成されており、かつ、マトリックス相に含まれるポリエステルがポリエチレンテレフタレート（ＰＥＴ）である延伸フィルム。
【実施態様２１】
実施態様１から１６のいずれか一項において、分散相または分離相が、ポリカーボネート（ＰＣ）で構成されており、かつ、マトリックス相に含まれるポリエステルがポリエチレンナフタレート（ＰＥＮ）である延伸フィルム。
【実施態様２２】
実施態様１から２１のいずれか一項に記載の延伸フィルムを誘電体フィルムとして備えるコンデンサー。
【実施態様２３】
実施態様１から２１のいずれか一項に記載の延伸フィルムの、酸素バリアとしての使用。
【実施態様２４】
実施態様１から２１のいずれか一項に記載の延伸フィルムの、絶縁フィルムとしての使用。
【実施態様２５】
実施態様１７から２１のいずれか一項に記載の延伸フィルムの、２００Ｖを超える電圧および１２０℃を超える温度で動作する電力用コンデンサーの絶縁フィルムとしての使用。
【実施態様２６】
延伸フィルムを製造する方法であって、
ａ）混和可能かつ相溶可能なポリエステルおよび／またはポリカーボネートの混合物であって、少なくとも１種のポリマーの含有率が少なくとも５０重量％である混合物を用意する工程と、
ｂ）少なくとも１種のポリマーがノジュールの形態で分散するようにフィルムを形成する工程と、
ｃ）前記分散した少なくとも１種のポリマーがプレートレットの形態になるようにフィルムを延伸する工程と、
ｄ）フィルムを加熱する工程と、
を含む、延伸フィルムの製造方法。
【実施態様２７】
実施態様２６において、フィルムが二軸延伸される、延伸フィルムの製造方法。
【実施態様２８】
実施態様２６において、フィルムが同時延伸される、延伸フィルムの製造方法。
【実施態様２９】
実施態様２６または２８において、延伸比が２〜７倍、好ましくは３．５〜４．５倍である、延伸フィルムの製造方法。
【実施態様３０】
実施態様２６から２９のいずれか一項において、工程ｃ）が、混合物に含まれるポリマーの最も高いガラス転移温度をＴｇとして、Ｔｇ＋５℃からＴｇ＋３０℃の温度で行われる、延伸フィルムの製造方法。
【実施態様３１】
実施態様２６から３０のいずれか一項において、工程ｄ）が、混合物に含まれるポリマーの最も高い融点をＴｍとして、Ｔｍ−８０℃からＴｍ−１０℃の温度、好ましくはＴｍ−７０℃からＴｍ−２０℃の温度で行われる、延伸フィルムの製造方法。
【実施態様３２】
実施態様２３から２８のいずれか一項において、混合物を構成するポリエステルの溶融粘度が、混合物に含まれるポリマーの最も高い融点をＴｍとして、温度Ｔｍで５０Ｐａ・ｓから５０００Ｐａ・ｓである、延伸フィルムの製造方法。
【実施態様３３】
少なくとも１種のポリマーを含む分散相を、少なくとも１種の異なるポリマーを含むマトリックス相中に有する延伸フィルムの、コンデンサーフィルムの絶縁破壊電圧を増加させる使用であって、
前記分散相のポリマーは、比誘電率が６未満であり、かつ、前記延伸フィルムにプレートレットの形態で５０重量％未満含まれている使用。
【実施態様３４】
実施態様３３において、分散相の各ポリマーの比誘電率とマトリックス相の平均比誘電率との差の絶対値が２未満、好ましくは１未満である使用。